(57)【要約】【課題】領域によって異なる性質を有する布地、その布地からなる布製品、及びその布製品の製造方法の提供。【解決手段】熱融着繊維と、熱融着繊維より高い融点の繊維と、を所定の配合割合で含む布地であって、第１の領域と、前記第１の領域よりも融着の度合が大きい第２の領域と、を含むことを特徴とする布地。上記の布地からなる本体を含む布製品であって、前記第２の領域が、他の部位よりも大きな強度を要する部位に配置されていること、を特徴とする布製品。【選択図】図５
2020012221.tif 000002
【特許請求の範囲】
【請求項１】
熱融着繊維と、前記熱融着繊維よりも高い融点を有する繊維と、を所定の割合で含む布地であって、
第１の領域と、
前記第１の領域よりも融着の度合が大きい第２の領域と、
を含むことを特徴とする布地。
【請求項２】
前記熱融着繊維が、芯部と、前記芯部の外周を覆いかつ前記芯部よりも低い融点の鞘部と、で構成されていること、
を特徴とする請求項１に記載の布地。
【請求項３】
請求項１又は２に記載の布地を含む布製品であって、
前記第２の領域が、他の部位よりも大きな強度を要する部位に配置されていること、
を特徴とする布製品。
【請求項４】
前記布製品はバッグであり、
前記第２の領域が外表面に位置する部位であること、
を特徴とする請求項３に記載の布製品。
【請求項５】
前記布製品は衣類であり、
前記第２の領域は、襟、身頃側部、ヨーク、ポケット、裾、前立て、前端、タブ、ベルト及びベルトループのうち少なくともいずれかに相当する部位であること、
を特徴とする請求項３に記載の布製品。
【請求項６】
熱融着繊維と、前記熱融着繊維よりも高い融点を有する繊維と、を所定の割合で含む布地を用意する準備工程と、
前記布地のうち予め設定した領域に熱加工を施して、他の領域よりも融着の度合を高める熱融着工程と、
を含むことを特徴とする布地の製造方法。
【請求項７】
前記熱融着繊維が、芯部と、前記芯部の外周を覆いかつ前記芯部よりも低い融点の鞘部と、で構成されていること、
を特徴とする請求項６に記載の布地の製造方法。
【請求項８】
前記熱融着工程は、前記他の領域をマスキングした状態又は前記予め設定した領域における加工面の反対側に前記他の領域を折り込んだ状態で前記布地を熱加工することを含む、
ことを特徴とする請求項６又は７に記載の布地の製造方法。
【請求項９】
前記布地を染色する染色工程及び／又は前記布地を乾燥する乾燥工程を更に含むことを特徴とする請求項６〜８のいずれかに記載の布地の製造方法。
【発明の詳細な説明】
【技術分野】
【０００１】
本発明は、布地、布製品及び布製品の製造方法に関する。
【背景技術】
【０００２】
熱融着糸とそれ以外の糸とからなる布地を含む衣類において、ヒートセット加工により熱融着糸を溶融させて、布地に例えばほつれ止め機能を付与する技術が知られている（例えば特許文献１）。
【先行技術文献】
【特許文献】
【０００３】
【特許文献１】特開２００８−１５０７４９号公報
【発明の概要】
【発明が解決しようとする課題】
【０００４】
上記のヒートセット加工は布地の全面に亘って行われるため、加工済みの一枚の布地は、全領域に亘ってほぼ均一の性質を有する。このことは、一枚の布地の利用態様を大きく制限することになる。即ち、このような一枚の布地を用いてもデザイン性の高い布製品は得られない。
【０００５】
そこで、本発明の目的は、デザイン性の高い布製品を提供すべく、領域によって異なる性質（例えば強度、硬さ、風合いなど）を有する布地、その布地からなる布製品、及びその布製品の製造方法を実現することにある。
【課題を解決するための手段】
【０００６】
上述した課題を解決すべく、本発明は、熱融着繊維と、前記熱融着繊維よりも高い融点を有する繊維と、を所定の割合で含む布地であって、第１の領域と、前記第１の領域よりも融着の度合が大きい第２の領域と、を含むことを特徴とする布地を提供する。ここで、前記熱融着繊維は、芯部と、前記芯部よりも低い融点の樹脂からなり前記芯部の外周を覆う鞘部と、で構成されているのが好ましい。
【０００７】
本発明の布地は、熱融着繊維と、前記熱融着繊維よりも高い融点を有する繊維と、を所定の割合で含む布地を用意する準備工程と、前記布地のうち予め設定した領域に熱加工を施して、他の領域よりも融着の度合を高める熱融着工程と、を含むことを特徴とする布地の製造方法によって製造することができる。当該方法においても、前記熱融着繊維は、芯部と、前記芯部よりも低い融点の樹脂からなり前記芯部の外周を覆う鞘部と、で構成されているのが好ましい。
【０００８】
このような構成を有する本発明の布地及び布地の製造方法によれば、第１の領域と第２の領域とで融着の度合が異なるので、部位によって異なる性質を有する一枚の布地を提供することができる。
【０００９】
上記の本発明の布地の製造方法においては、前記熱融着工程は、前記他の領域をマスキングした状態で前記布地を熱加工（熱プレス）することを含むこと、が好ましい。追加的に又は選択的に、前記熱融着工程は、前記予め設定した領域における加工面の反対側に前記他の領域を折り込んだ状態で、前記布地を熱加工することを含むこと、が好ましい。
【００１０】
このような構成を有する本発明の布地の製造方法によれば、熱融着のために例えば熱プレス機やヒートセッターを用いればよく、特に金型のような特別な器具を必要としないから、熱融着工程を簡便に実施することができる。
【００１１】
また、本発明は、上記布地（即ち上記布地で構成された本体）を含む布製品であって、前記第２の領域が、他の部位よりも大きな強度を要する部位に配置されていること、を特徴とする布製品をも提供する。ここに、布製品には、例えばバッグ及び衣類が含まれるものとする。
【００１２】
例えば、前記布製品がバッグである場合には、前記第２の領域が外表面に位置する部位であることが好ましい。また、前記布製品が衣類である場合には、前記第２の領域は、襟、身頃側部（前身頃と後身頃との境目部分）、ヨーク、ポケット、裾、前立て（フロント）、前端、タブ、ベルト及びベルトループのうち少なくともいずれかに相当する部位であることが好ましい。換言すると、これらの部位は熱融着によってヒートセットされ、それぞれの布製品において（三次元）立体的形状を有する部位となり、形態安定性、寸法安定性及び風合い固定性が付与されることになる。
【００１３】
また、上記の本発明の布地の製造方法は、上記の熱融着繊維の融点未満で、前記布地を染色する染色工程及び／又は前記布地を乾燥する乾燥工程を更に含むことが好ましい。
【００１４】
更に、本発明は、上記の本発明の布地から布製品を作製する布製品の製造方法も提供する。この布製品の製造方法は、前記布地を用意する準備工程と、前記布地のうち予め設定した領域に熱加工を施して、他の領域よりも融着の度合を高める熱融着工程と、を含む上記本発明の布地の製造方法を含む。
【００１５】
そして、この布製品の製法方法は、更に、前記布地から裁断、縫製、折畳み又は組合せなどによって布製品を形作る前駆体作製工程と、前記前駆体の所定の領域に熱加工を施す熱融着工程と、を含む。前記準備工程で用意した布地の所定の領域に熱加工を施す熱融着工程と、熱融着工程後の布地から裁断、縫製、折畳み又は組合せなどによって布製品を形作る最終工程と、を含んでもよい。
【００１６】
上記のようにして得られる上記のような構成を有する本発明の布地乃至は布製品によれば、より少ない部品点数で多様なデザインを実現することができ、製品デザインの幅が広がる。
【発明の効果】
【００１７】
本発明によれば、領域によって異なる性質（例えば強度、硬さ、風合いなど）を有する布地を得ることができる。したがって、様々な形態の布製品を作製することができる。
【図面の簡単な説明】
【００１８】
【図１】本発明の実施形態において使用する熱融着繊維（熱融着糸）３の概略図である。
【図２】熱融着繊維（熱融着糸）３を編み込んだ布地１の一例を示す図である。
【図３】第１実施形態に係る衣類１０の一例を示す概略図である。
【図４】図３の衣類１０の前身頃１１及び後身頃１３を構成する布地１の展開図である。
【図５】図３の衣類１０のうち襟部１５に該当する箇所１５Ａ，１５Ｂを熱融着する工程の説明図である。
【図６】第２実施形態に係るバッグ２０の一例を示す概略図である。
【図７】図６のバッグ２０を畳んだ状態を示す図である。
【図８】図６のバッグ２０の本体を構成する布地の展開図である。
【図９】図８の布地１のうちバッグ２０の口部２７に該当する箇所２７Ａ，２７Ｂを熱融着する工程の説明図である。
【図１０】図８の布地１のうちバッグ２０の外表面に相当する箇所２１Ａを熱融着する工程の説明図である。
【発明を実施するための形態】
【００１９】
以下、本発明の代表的な実施形態について、図面を参照しながら詳細に説明する。なお、図面は、本発明を概念的に説明するためのものであるから、理解容易のために、必要に応じて寸法、比又は数を誇張又は簡略化して表している場合もあり、本発明はこれらのみに限定されるものではない。
【００２０】
１．本発明の実施形態において使用する布地について
まず、本発明の実施形態において使用する布地１について説明する。ここでは、布地１の一例として編物を挙げて説明するが、布地１として織物（織布であっても不織布であってもよい。）を使用することもできる。つまり、本発明は、織物を含めた布地全般に適用できる。
【００２１】
布地１は、例えば図２に示すように、熱融着繊維（熱融着糸）３と熱融着繊維３より高い融点を有する他の繊維（他の糸）５と、を所定の割合で含む。熱融着繊維３の混入割合及び他の繊維５については追って述べるものとし、まず熱融着繊維３の構造及び組成について説明すると、熱融着繊維３は、図１（Ａ）に示すように、芯部３Ａと鞘部３Ｂとからなる芯鞘構造を有する複合フィラメントである。鞘部３Ｂは、芯部３Ａよりも低い融点の樹脂からなり、芯部３Ａの外周を覆っている。
【００２２】
鞘部３Ｂが熱加工による溶解の後に冷却されると、熱融着繊維３は、図１（Ｂ）に例示するように、互いに又は他の繊維と固着することになる。このような熱融着により、熱融着繊維３は、融着後も強度を保持することができる。
【００２３】
熱融着繊維３として機能するために、鞘部３Ｂの融点は芯部３Ａの融点よりも２０℃以上低いことが好ましく、３０℃以上低いことが更に好ましい。
【００２４】
本発明の実施形態の熱融着繊維３は、芯鞘構造を有するため、一般的に溶融紡糸法によって製造され、芯部３Ａを構成する芯成分はポリエステルからなり、鞘部３Ｂを構成する鞘成分は低融点ポリエステルからなる。
【００２５】
したがって、芯成分としてのポリエステルの組成は、鞘成分との溶融紡糸操業性を低下させるものでなければ特に限定するものではなく、ホモポリエステル、共重合ポリエステルでもよい。また、芯成分の融点は、例えば、低融点ポリエステルの融点が１９０℃である場合、２１０℃以上であればよく、更には２２０℃以上であることが好ましい。なお、芯部３Ａの素材として他の種類のポリエステルを採用してもよいし、更にはポリエステル以外の樹脂を採用してもよい。
【００２６】
上記芯成分が共重合ポリエステルである場合は、熱融着モノフィラメントの強度を向上させるためにも、その極限粘度が０．６６〜０．９０の高粘度域、特に、極限粘度が０．６８〜０．８５の高粘度域のものが好ましい。なかでも、極限粘度が０．６８〜０．８５の高粘度ＰＥＴ（ポリエチレンテレフタレート）を用いることが最も好ましい。
【００２７】
また、鞘部３Ｂを構成する鞘成分である低融点ポリエステルは、上記芯成分のポリエステルよりも２０℃以上、好ましくは３０℃以上融点が低いものであれば特に限定するものではないが、例えば、イソフタル酸、アジピン酸、１，４−ブタンジオールなどを共重合させた共重合ポリエステルが挙げられる。なかでも、イソフタル酸を共重合させたポリエステルが好ましく、特にイソフタル酸を共重合させたＰＥＴが好ましい。なお、イソフタル酸共重合ＰＥＴを用いる場合、紡糸操業性及びコストの点から、鞘成分に対して２０〜４０ｍｏｌ％共重合させたものが好ましい。
【００２８】
上記芯成分と鞘成分の好適な組合せとしては、ホモＰＥＴとイソフタル酸共重合ＰＥＴとの組合せ、高粘度共重合ＰＥＴとイソフタル酸共重合ＰＥＴとの組合せなどが挙げられる。なかでも、高粘度共重合ＰＥＴとイソフタル酸共重合ＰＥＴの組合せは糸の強度を十分に保つことができる点でより好ましい。なお、鞘部３Ｂの素材として他の種類のポリエステルを採用してもよいし、更にはポリエステル以外の樹脂を採用してもよい。
【００２９】
本発明の実施形態では、鞘成分である低融点ポリエステルの融点は１９０℃である。熱融着繊維３に熱加工を施すことにより、鞘部３Ｂを構成する低融点ポリエステルが溶融し、例えば図１（Ｂ）のようにマルチフィラメントからモノフィラメント(単糸)となる。
【００３０】
このような組成を有する熱融着繊維３の繊度は、所望する布地や布製品の強度や硬さ、風合いなどの性質によって適宜選択することができ、例えば２０〜３００ｄＴ（デシテックス）の範囲であればよい。また、熱プレスなど熱加工によってヒートセットされた際に、布地又は布製品が収縮し過ぎて歪まないように、熱融着繊維３の熱収縮率は１０％以下であるのが好ましい。
【００３１】
上述した熱融着繊維３の具体例として、ＫＢセーレン株式会社が「ベルカップル」の商品名（登録商標）で販売する低融点芯鞘構造フィラメントが挙げられる。
【００３２】
次いで、布地１に配合される他の繊維（他の糸）５について述べる。他の繊維５は、例えばポリエステルなどの樹脂からなる。
本発明の実施形態では、他の繊維５として使用されるポリエステルは、上記の熱融着繊維３の鞘部３Ｂの鞘成分を構成する低融点ポリエステルの融点よりも高い融点を有すれば、種々のものを選択することができ、上記の熱融着繊維３の芯部３Ａの芯成分と同じであってもよい。
【００３３】
更に、他の繊維５を構成するポリエステルについて、繊度は、例えば２０〜３００ｄＴ（デシテックス）の範囲であればよく、融点は、例えば２１０℃以上、好ましくは２２０℃以上、更に好ましくは２２５℃以上である。ただし、本発明における他の繊維は、上述した低融点ポリエステルの融点よりも高い融点を持つ限り、上記のような組成、繊度及び融点を持つポリエステルに限られない。また、他の繊維は、１種類の繊維でもよいし、複数種類の繊維でもよい。
【００３４】
そして、本発明の実施形態に係る布地１においては、単位面積当たりの布片でみた場合、編物では例えば図２のように均質に熱融着繊維（熱融着糸）３が編み込まれていることが好ましい。つまり、単位面積当たり数本に１本が熱融着糸である。
また、織物では経糸及び／又は緯糸に均質に熱融着糸３が織り込まれていることが好ましい。つまり、単位面積当たり、数本に１本が融着糸である。
【００３５】
布地１に占める熱融着繊維３と他の繊維５との割合（本数比率）は、布地１が適用される布製品に求められる厚み、強度、硬さなどの性質に応じて適宜設定されてよい。例えば、本発明の実施形態では、布地１が衣類１０及びバッグ２０に適用されることを考慮し、熱融着繊維３と他の繊維５の本数比率は１：１となっている。布地１が編物である場合、１ループの構成が、熱融着繊維３と他の繊維５で編成されていることになる。また、熱融着繊維３と他の繊維５の割合を重量比で表せば、布地１の約４０〜８０％を熱融着繊維３とし、残りを他の繊維５としているが、本発明はこの割合に限られるものではない。
【００３６】
ところで、熱融着糸３に含まれる鞘成分である低融点ポリエステルは、布地１に編み込まれ又は折り込まれたとき、設定された熱融着糸３の融点よりも低温で熱融解を始める。発明者らは、融点が例えば１９０℃である熱融着糸３では、鞘部３Ｂが１２０℃〜１３０℃で熱融解を始め、熱加工の温度が１５０℃を超えると、鞘部３Ｂがより大きな度合で溶融し始めることを見出した。ここで、１３０℃及び１５０℃の温度は、それぞれ、布地１の染色工程及びその後の乾燥工程における温度に相当する。
【００３７】
本発明の実施形態のように熱融着糸３を約５０〜７０重量％の割合で含む布地１は、それほど硬くならないが、熱融着糸３が１００重量％の布地１は、染色工程及び乾燥工程を経るとかなり硬化する。そして、熱融着糸３の割合に関わらず、熱加工の温度が１９０℃に至ると鞘部３Ｂがほぼ完全に溶融し、想定される最も硬い状態となる。
【００３８】
したがって、本発明の実施形態では、熱融着糸３における上記の性質を利用し、布地１のうちの一定の領域を他の領域よりも硬化させることにしている。つまり、熱融着繊維３を所定の割合で含む布地１を用意し、布地１のうち予め設定した領域（第２の領域）に熱加工を施して、他の領域（第１の領域）よりも鞘部３Ｂの融着の度合を高めることで、布地１を製造している。その結果、布地１は、鞘部３Ｂの融着の度合が相対的に小さい領域（第１の領域）と、鞘部３Ｂの融着の度合が相対的に大きい領域（第２の領域）と、に区分けされることになる。
【００３９】
ここで、熱加工の手法は、要求される硬化の程度、布地１の厚み、意図する布製品の種類等に応じて変えることができる。例えば、実施形態１のように衣類１０を製造する場合は、布地１を部分的に厚手のフェルトで覆った状態でプレスしてよい。これにより、露出部分に熱を加えて布地１を硬化させると同時に、残りの部分の硬化を抑制することができる。この手法は、道具を簡単に用意できるため、イニシャルコストが安く、多品種、少量生産に対応できる。
【００４０】
また、実施形態２のようにバッグ２０を製造する場合は、布地１を折りたたみ、所望の領域を前面に配置した状態でプレスすることで、その領域のみを硬化させることもできる。この手法もまた、プレスのために追加の器具を必要とせず、簡単に用意できるため、イニシャルコストが安く、多品種、少量生産に対応できる。なお、上述した熱加工の各手法は、単独で又は組合せで実施することが可能である。
【００４１】
ちなみに、熱融着糸３を含むジャージー布地（編物）を上記のように熱加工する場合、熱加工した部分は織物のような風合いになる。その結果、単一の布地１において、ジャージー布地のように追随性がある領域（熱加工していない領域）と、形状が安定している領域（熱加工した領域）が存在することになり、布地１の利用可能性が広がる。
【００４２】
ところで、布地は、熱加工の前に染色工程を経てもよく、染色工程は例えば次のように行われる。なお、前処理として水や界面活性剤を用いて洗浄を行い、布地から油分及び汚れを除去しておくことが好ましい。
【００４３】
染色工程では、布地を染色浴に通す方法を採用すればよく、また、染色機としては、ウインス染色機や液流染色機等の各種染色機が使用されてよい。
【００４４】
染色においては、各種の染料を用いることができ、その種類は特に限定されないが、ポリエステル繊維に対する染着性の観点から分散染料が好ましい。分散染料としては、例えば、アゾ、アントラキノン系染料を用いることができる。
【００４５】
分散染料が用いられる場合、染色浴には、均染剤、分散剤及びｐＨ調整剤を、それぞれ単独で又は組み合わせて添加してもよい。均染剤としては、例えば非イオン系均染剤(例えばアルキルフェノール酸化エチレン附加物系)又は特殊アニオン系均染剤（例えばエーテル型非イオン硫酸エステル系）などが用いられてよい。また、分散剤としては、例えばアニオン系分散剤（例えば芳香族スルホン酸ソーダのホルマリン縮合物）が用いられてもよい。
【００４６】
そして、染色浴を高圧下で約１３０℃まで加熱し、約１３０℃の状態の染色浴に布地を約３０分浸す。その後、後処理として、還元洗浄を行い、布地に付着している未固着占領及び汚染を除去したうえで、布地を乾燥させる。乾燥は、例えば布地を約１６０℃の雰囲気中に置くことによって行えばよい。
【００４７】
ここで、本発明の布地又は布製品の製造方法の各工程は、下記の温度条件（℃）に関する関係式（１）及び（２）を満たすことが好ましい。
（１）Ｔ１＜Ｔ３＜Ｔ５
（２）Ｔ２＜Ｔ３＜Ｔ５
（但し、布地の染色温度：Ｔ１
布地の乾燥温度：Ｔ２
布地を構成する熱融着繊維３の融点：Ｔ３
布地を構成する他の繊維５の融点：Ｔ５）
【００４８】
上記の温度条件を満たす工程で布地又は布製品を製造することで、布製品としての骨格を形成するために心材を別途必要とせず、したがって、製品デザインの幅を広げることが可能となる。
【００４９】
以下、布地１を素材として使用した布製品の例として衣類とバッグを挙げる。ただし、本発明に係る布地は、衣類及びバッグに限られず、布製品全般に適用可能である。
【００５０】
２．実施形態１
本発明の実施形態１に係る衣類１０を説明する。ここでは、衣類１０の一例として、図３のようなノースリーブシャツを取り上げるが、本発明は、例えばジャケット、ワンピース、パンツ（ズボン）のような他の種類の衣類にも適用可能である。
【００５１】
実施形態１に係る衣類１０は、図３に示すように前身頃１１及び後身頃１３を含んでいる。衣類１０は、襟部１５を有し、更に、例えばボタン及びポケットのようなパーツを有していてもよい。衣類１０において、少なくとも前身頃１１及び後身頃１３は、布地１で作製されるものとする。
このような衣類１０は、次の工程で製造することができる。
【００５２】
実施形態１では、図４（Ａ）及び（Ｂ）に示す前身頃１１及び後身頃１３のための布地１として、熱融着糸３が４０重量％〜６０重量％混入した編物を使用する。熱融着糸３以外の他の糸５としては、例えば、ポリエチレンテレフタレートのようなポリエステル繊維である。他の糸５は、例えば８４デシテックス４８フィラメント、５６デシテックス３６フィラメント、５６デシテックス３６フィラメント、８４デシテックス３６フィラメント、１００デシテックス４８フィラメント又は５６デシテックス４８フィラメントの糸でよく、また、例えば２２５℃の融点を持っていてよい。他の糸５は捲縮糸であってもよい。
【００５３】
また、布地１の編み方として、例えばジャージー編みを用い、特にシングルデンビ編み（図２参照）を採用している。シングルデンビ編みでは、デンビと呼ばれる部位に熱融着糸３を採用し、このデンビが単位面積あたり１本である。したがって、この種の布地は、実施形態２で述べるダブルデンビ編みの布地と比較して、薄手で軽い。
【００５４】
上記のような布地１を用意した後に、布地１を裁断し、図４（Ａ）及び（Ｂ）のような前身頃１１及び後身頃１３を準備する。なお、図４（Ａ）及び（Ｂ）において、一点鎖線は折り目を、破線は縫い目を表す。
【００５５】
次いで、図５（Ａ）及び（Ｂ）に示すように、図３の襟部１５に相当する部分１５Ａ，１５Ｂが露出するように、前身頃１１及び後身頃１３を厚いフェルトＦでマスキングを行う。このマスキングは、身頃が熱加工により硬化するのを防ぐためである。このとき、襟部１５以外の所定の部位、例えば身頃側部（前身頃と後身頃との境目部分）、ヨーク、ポケット、裾、前立て（フロント）、前端、タブ、ベルト、ベルトループ等を硬化させることもできる。その場合には、その所定の部位も露出するようにマスキングを行うとよい。
【００５６】
そして、フェルトＦで覆われた前身頃１１及び後身頃１３をプレスし、襟部１５に相当する部分１５Ａ，１５Ｂを硬化させる。その後、該当する場合には見返し、ボタン、ポケット等のパーツを縫い付け、更に前身頃１１と後身頃１３とを縫合すると、図３のような衣類１０が完成する。
【００５７】
３．実施形態２
次に、本発明の実施形態２に係るバッグ２０を説明する。ここでは、バッグ２０の一例として、図６のようなトートバッグを取り上げるが、本発明は、例えばリュックサックのような他の種類のバッグにも適用可能である。
【００５８】
実施形態２に係るバッグ２０は、図６に示すように本体２１及び持ち手２３を含んでいる。バッグ２０はまた、内ポケットのようなパーツを有していてもよい。
【００５９】
バッグ２０は、物を収納する際には、図６のように容器としての形態を保持することができ、また、物を収納していないときには、図７のように畳んで、コンパクトに持ち運んだり保管したりすることができる。バッグ２０において、少なくとも本体２１は、布地１で作製されるものとする。
このようなバッグ２０は、次の工程で製造することができる。
【００６０】
実施形態２では、図６に示すバッグ２０の本体のための布地１として、熱融着糸３が６０重量％〜８０重量％混入した編物を使用する。また、熱融着糸３以外の他の糸５としては、例えばポリエチレンテレフタレートのようなポリエステル繊維である。他の糸５は、例えば８４デシテックス４８フィラメント、５６デシテックス３６フィラメント、５６デシテックス３６フィラメント、８４デシテックス３６フィラメント、１００デシテックス４８フィラメント又は５６デシテックス４８フィラメントの糸でよく、また、例えば２２５℃の融点を持っていてよい。他の糸５は捲縮糸であってもよい。
【００６１】
また、布地１の編み方として、例えばジャージー編みを用い、特にダブルデンビ編みを採用している。ダブルデンビ編みでは、デンビに熱融着糸３を採用し、このデンビがシングルデンビ編の２倍である。したがって、この種の布地は、実施形態１で述べたシングルデンビ編の布地と比較して、厚く（重く）仕上がる。
【００６２】
バッグ２０の本体２１のために上記のような布地１を用意し、図８のように略矩形形状に布地１を裁断する。ここに、図８において、一点鎖線は折り目を、破線は縫い目を表す。併せて、持ち手２３、ベルト２５、底当て布（図示せず）、ポケット（図示せず）などのパーツを準備する。
【００６３】
次いで、図９に示すように、本体２１の口部２７に相当する部分２７Ａ，２７Ｂを露出させ、他の部分をフェルトＦで覆う。これは、本体２１の口部２７以外の部分が熱加工により硬化するのを防ぐためのマスキングである。
【００６４】
そして、フェルトＦで覆われた布地１をプレスし、口部２７に相当する部分２７Ａ，２７Ｂを硬化させる。併せて、底当て布（図示せず）及び持ち手２３を熱加工で硬化させてもよい。このとき、プレス機の設定は、例えば、１８５℃、６０秒、片面でよい。プレスの圧力は所望の硬化度合に応じて適宜設定すればよい。
【００６５】
次いで、図８の一点鎖線に沿って、本体２１にアイロン等で折り目を入れる。そして、本体２１に底当て布、ポケット等の他のパーツを縫い付けたうえで、本体２１の両脇及び底を縫い付ける。そうすると、図１０のように、本体２１に外表面２１Ａが形成される。
【００６６】
その後、本体２１の外表面２１Ａを両面プレスし、外表面２１Ａを硬化させる。このとき、硬化させない部分は、前の折畳み工程において内側に配置されているから、フェルトＦを用いることなく単にプレスすればよい。プレス機の設定は、例えば、１８５℃、６０秒でよい。プレスに際しては、本体２１の部位による厚みの差に起因するプレスのムラをなくすため、厚紙を差し込んだ状態でプレスするとよい。
【００６７】
プレスによる熱加工の後、本体２１に持ち手２３、ベルト２５等のパーツを取り付けると、バッグ２０が完成する。
【００６８】
以上、本発明の代表的な実施形態について説明したが、本発明はこれらのみに限定されるものではなく、種々の設計変更が可能であり、かかる設計変更した態様も全て本発明の技術的範囲に含まれる。
【００６９】
例えば、熱加工のための他の手法として、加熱する箇所に対応した形状の金型（加熱面の形の金型）を用意し、この金型を加熱箇所にプレスすることも可能である。ただし、この手法は、金型の作製に相応のコストが掛かるので、大量生産向きである。この手法は、単独で用いることもできるし、あるいは、布地１をマスキングした状態でのプレス及び布地１を折り畳んだ状態でのプレスの少なくともいずれかと併用することもできる。
【００７０】
また、本発明の実施形態では、熱融着繊維３の鞘成分として低融点ポリエステルを採用したが、芯成分として低融点ポリエステルを採用した熱融着繊維を用いることも可能である。つまり、鞘部の融点が芯部の融点より所定の温度（例えば２０℃）以上高い熱融着繊維を用いて布地を製造し、また、その布地を含む布製品（衣類、バッグなど）を製造することができる。
【００７１】
本発明の実施形態では、他の繊維（他の糸）５としてポリエステル繊維を採用したが、ポリエステル繊維以外の化学繊維（例えばナイロン繊維）や天然繊維を用いることが可能である。また、他の繊維は（他の糸）５は、熱融着繊維３より融点が高いか、又は、溶融の程度が低い熱融着繊維でもよい。
【符号の説明】
【００７２】
１・・・布地、
３・・・熱融着繊維（熱融着糸）、
３Ａ・・・芯部、
３Ｂ・・・鞘部、
５・・・他の繊維（他の糸）
１０・・・衣類、
１５・・・襟部、
２０・・・バッグ、
２１・・・本体、
２７・・・口部、
Ｆ・・・フェルト。
【図１】
2020012221.tif 000003
【図２】
2020012221.tif 000004
【図３】
2020012221.tif 000005
【図４】
2020012221.tif 000006
【図５】
2020012221.tif 000007
【図６】
2020012221.tif 000008
【図７】
2020012221.tif 000009
【図８】
2020012221.tif 000010
【図９】
2020012221.tif 000011
【図１０】
2020012221.tif 000012